(57)【要約】【課題】  サーマルフロープロセスにおいて、パターン制御性が良好な技術を提供する。【解決手段】（Ａ）酸解離性溶解抑制基を有し、酸の作用によりアルカリ可溶性が増大するベース樹脂成分、及び（Ｂ）放射線の照射により酸を発生する酸発生剤成分を含有するポジ型レジスト組成物であって、  前記（Ａ）成分は、１９３ｎｍにおける吸光度が１．０（１／μｍ）以下であり、分散度（Ｍｗ／Ｍｎ）が１．５以下である樹脂を含み、かつ  当該ポジ型レジスト組成物が、サーマルフロープロセス用であることを特徴とするポジ型レジスト組成物。【選択図】        なし【特許請求の範囲】
【請求項１】
（Ａ）酸解離性溶解抑制基を有し、酸の作用によりアルカリ可溶性が増大するベース樹脂成分、及び（Ｂ）放射線の照射により酸を発生する酸発生剤成分を含有するポジ型レジスト組成物であって、
前記（Ａ）成分は、１９３ｎｍにおける吸光度が１．０（１／μｍ）以下であり、分散度（Ｍｗ／Ｍｎ）が１．５以下の樹脂を含み、かつ
当該ポジ型レジスト組成物が、サーマルフロープロセス用であることを特徴とするポジ型レジスト組成物。
【請求項２】
前記１９３ｎｍにおける吸光度が１．０（１／μｍ）以下であり、分散度（Ｍｗ／Ｍｎ）が１．５以下の樹脂のガラス転移点（Ｔｇ）が１２０℃以上である請求項１に記載のポジ型レジスト組成物。
【請求項３】
前記酸解離性溶解抑制基が第３級アルキル基である請求項１又は２に記載のポジ型レジスト組成物。
【請求項４】
前記第３級アルキル基が、脂肪族多環式基含有第３級アルキル基である請求項３に記載のポジ型レジスト組成物。
【請求項５】
前記（Ａ）成分が、（α−低級アルキル）アクリル酸エステルから誘導される構成単位（ａ）を有する請求項１乃至４のいずれか一項に記載のポジ型レジスト組成物。
【請求項６】
前記（Ａ）成分が、前記構成単位（ａ）として、酸解離性溶解抑制基を含有する（α−低級アルキル）アクリル酸エステルから誘導される構成単位（ａ−１）を有する請求項５に記載のポジ型レジスト組成物。
【請求項７】
前記（Ａ）成分が、前記構成単位（ａ）として、さらにラクトン含有単環又は多環式基を含有する（α−低級アルキル）アクリル酸エステルから誘導される構成単位（ａ−２）を有する請求項６に記載のポジ型レジスト組成物。
【請求項８】
前記（Ａ）成分が、前記構成単位（ａ）として、さらに極性基含有脂肪族炭化水素基を含有する（α−低級アルキル）アクリル酸エステルから誘導される構成単位（ａ−３）を有する請求項６又は７に記載のポジ型レジスト組成物。
【請求項９】
前記構成単位（ａ−１）が、下記一般式（Ｉ）、（ＩＩ）及び（ＩＩＩ）：
【化１】
2006003781.tif 000019
（式中、Ｒは水素原子又は低級アルキル基、Ｒ１は低級アルキル基である）
【化２】
2006003781.tif 000020
（式中、Ｒは水素原子又は低級アルキル基、Ｒ２及びＲ３はそれぞれ独立して低級アルキル基である）
【化３】
2006003781.tif 000021
（式中、Ｒは水素原子又は低級アルキル基、Ｒ４は第３級アルキル基である）
で表される構成単位からなる群から選択される少なくとも１種である請求項６乃至８のいずれか１項に記載のポジ型レジスト組成物。
【請求項１０】
前記構成単位（ａ−２）が、下記一般式（ＩＶ）、（Ｖ）及び（ＶＩ）：
【化４】
2006003781.tif 000022
（式中、Ｒは水素原子又は低級アルキル基、Ｒ５は水素原子又は低級アルキル基であり、ｋは１乃至４の整数である）
【化５】
2006003781.tif 000023
（式中、Ｒは水素原子又は低級アルキル基である。）
【化６】
2006003781.tif 000024
（式中、Ｒは水素原子又は低級アルキル基である。）
で表される構成単位からなる群から選択される少なくとも１種である請求項７乃至９のいずれか１項に記載のポジ型レジスト組成物。
【請求項１１】
前記構成単位（ａ−３）が、下記一般式（ＶＩＩＩ）：
【化７】
2006003781.tif 000025
（式中、Ｒは水素原子又は低級アルキル基であり、ｎは１乃至３の整数である）で表される構成単位からなる群から選択される少なくとも１種である請求項８乃至１０のいずれか１項に記載のポジ型レジスト組成物。
【請求項１２】
前記（Ａ）成分が、α−低級アルキルアクリル酸エステルから誘導される構成単位（ｍａ）を有する樹脂を含む請求項５乃至１１のいずれか一項に記載のポジ型レジスト組成物。
【請求項１３】
前記（Ａ）成分の全構成単位の合計に対する前記構成単位（ｍａ）の割合が２０モル％以上である請求項１２記載のポジ型レジスト組成物。
【請求項１４】
前記（Ａ）成分が、アクリル酸エステルから誘導される構成単位（ａａ）を有する樹脂を含む請求項５乃至１３のいずれか一項に記載のポジ型レジスト組成物。
【請求項１５】
前記（Ａ）成分の全構成単位の合計に対する前記構成単位（ａａ）の割合が４０モル％以上である請求項１４記載のポジ型レジスト組成物。
【請求項１６】
前記１９３ｎｍにおける吸光度が１．０（１／μｍ）以下であり、分散度（Ｍｗ／Ｍｎ）が１．５以下の樹脂が、リビングラジカル重合法によって得られる樹脂である請求項項１乃至１５のいずれか一項に記載のポジ型レジスト組成物。
【請求項１７】
さらに含窒素有機化合物を、前記（Ａ）成分１００質量部に対して０．０１〜５質量部含有する請求項１乃至１６のいずれか一項に記載のポジ型レジスト組成物。
【請求項１８】
請求項１〜１７のいずれか一項に記載のポジ型レジスト組成物を基板上に塗布し、プレべークし、選択的に露光した後、ＰＥＢ（露光後加熱）を施し、アルカリ現像してレジストパターンを形成した後、サーマルフロー処理を行うことを特徴とするレジストパターン形成方法。
【発明の詳細な説明】
【技術分野】
【０００１】
本発明は、サーマルフロープロセス用のポジ型レジスト組成物及びレジストパターン形成方法に関するものである。
【背景技術】
【０００２】
近年、半導体素子や液晶表示素子の製造においては、リソグラフィー技術の進歩により急速に微細化が進んでいる。微細化の手法としては一般に露光光源の短波長化が行われている。具体的には、従来は、ｇ線、ｉ線に代表される紫外線が用いられていたが、現在では、ＫｒＦエキシマレーザ（２４８ｎｍ）が導入され、さらに、ＡｒＦエキシマレーザ（１９３ｎｍ）が導入され始めている。
【０００３】
微細な寸法のパターンを再現可能な高解像性の条件を満たすレジスト材料の１つとして、酸の作用によりアルカリ可溶性が変化するベース樹脂と、露光により酸を発生する酸発生剤を有機溶剤に溶解した化学増幅型レジスト組成物が知られている。
ＡｒＦエキシマレーザーを用いて露光する方法に好適なレジスト材料として提案されている化学増幅型ポジ型レジスト組成物は、一般に、ベース樹脂として、酸解離性溶解抑制基を有する（メタ）アクリル酸系樹脂が用いられている（例えば、特許文献１参照）。
【０００４】
一方、レジスト材料の面からの超微細化対応策に加え、パターン形成方法の面からも、レジスト材料のもつ解像度の限界を超える技術の研究・開発が行われている。
そのような微細化技術の１つとして、最近、通常のリソグラフィー技術によりレジストパターンを形成した後、該レジストパターンに熱処理を行い、パターンサイズを微細化するサーマルフロープロセスが提案されている（例えば、特許文献２，３参照）。
サーマルフロープロセスは、ホトリソグラフィー技術により一旦レジストパターンを形成した後、レジストを加熱し、軟化させ、パターンの隙間方向にフローさせることにより、レジストパターンのパターンサイズ、つまり、レジストが形成されていない部分のサイズ（ホールパターンの孔径やラインアンドスペース（Ｌ＆Ｓ）パターンのスペース幅など）を小さくする方法である。
【特許文献１】特開２００３−１６４３４７号公報
【特許文献２】特開２０００−１８８２５０号公報
【特許文献３】特開２０００−３５６８５０号公報
【発明の開示】
【発明が解決しようとする課題】
【０００５】
しかしながら、サーマルフロープロセスにおいては、フロー時のパターンサイズの制御性が難しいという問題がある。フロー時のパターンサイズ制御性に劣ると、例えば加熱温度の変動に伴いパターンサイズが大きく変動したり、パターン寸法の面内均一性が低い等の問題を生じる。
本発明は、上記の課題を解決するためになされたものであって、サーマルフロープロセスにおいて、パターン制御性が良好な技術、即ちサーマルフロー時の小さいフローレート（温度変化に対するレジストパターンの寸法変化量）を示すポジ型レジスト組成物を提供することを目的とする。
【課題を解決するための手段】
【０００６】
上記の目的を達成するために、本発明は以下の構成を採用した。
すなわち、本発明のポジ型レジスト組成物は、（Ａ）酸解離性溶解抑制基を有し、酸の作用によりアルカリ可溶性が増大するベース樹脂成分、及び（Ｂ）放射線の照射により酸を発生する酸発生剤成分を含有するポジ型レジスト組成物であって、
前記（Ａ）成分は、１９３ｎｍにおける吸光度が１．０（１／μｍ）以下であり、分散度（Ｍｗ／Ｍｎ）が１．５以下の樹脂を含み、かつ
当該ポジ型レジスト組成物が、サーマルフロープロセス用であることを特徴とする。
また、本発明のレジストパターン形成方法は、ポジ型レジスト組成物を基板上に塗布し、プレべークし、選択的に露光した後、ＰＥＢ（露光後加熱）を施し、アルカリ現像してレジストパターンを形成した後、サーマルフロー処理を行うことを特徴とする。
【０００７】
なお、本明細書において、「（α−低級アルキル）アクリル酸エステル」とは、メタクリル酸エステル等のα−低級アルキルアクリル酸エステルと、アクリル酸エステルの一方あるいは両方を意味する。ここで、「α−低級アルキルアクリル酸エステル」とは、アクリル酸エステルのα炭素原子に結合した水素原子が低級アルキル基で置換されたものを意味する。また、「構成単位」とは、重合体を構成するモノマー単位を意味する。また、「（α−低級アルキル）アクリル酸エステルから誘導される構成単位」とは、（α−低級アルキル）アクリル酸エステルのエチレン性二重結合が開裂して構成される構成単位を意味する。
【発明の効果】
【０００８】
本発明においては、サーマルフロープロセスにおいて、フロー時のパターンサイズの制御性を向上させることができる。即ち小さいフローレートを示すポジ型レジスト組成物を提供することができる。
【発明を実施するための最良の形態】
【０００９】
［ポジ型レジスト組成物］
（Ａ）成分
本発明において、（Ａ）成分は、１９３ｎｍにおける吸光度が１．０（１／μｍ）以下であり、かつ分散度（Ｍｗ／Ｍｎ）が１．５以下の樹脂［以下、（Ａ−１）成分という場合がある］を含むことが必要である。
【００１０】
まず、吸光度について説明する。「１９３ｎｍにおける吸光度が１．０（１／μｍ）以下である」とは、好ましくはＡｒＦエキシマレーザーを光源として用いる場合に、レジスト組成物に必要とされる解像性を達成するために必要とされる特性である。吸光度が小さいほど、透明性が高く、レジスト膜において基板底部まで露光光が到達し、解像性やレジストパターン形状に優れるので好ましい。その数値としては、好ましくは０．８（１／μｍ）以下、より好ましくは０．５（１／μｍ）以下、さらに好ましくは０．３（１／μｍ）以下である。なお、吸光度の求め方は、公知の吸光光度法にて測定すればよい。
具体的には、（Ａ−１）成分を可溶な有機溶媒、例えばプロピレングリコールモノメチルエーテルアセテートに溶解して均一な溶液とし、ガラス基板上に膜厚１.０μｍとなるよう塗布し、１９３ｎｍの光を当て測定する。
【００１１】
次に、分散度について説明する。
分散度は、質量平均分子量／数平均分子量（Ｍｗ／Ｍｎ）で表される値である。分散度が１．５以下であることにより、フロー時のパターン制御性が向上し、またＰＥＢマージンやレジスト耐熱性が向上するので、小さいほど好ましい。分散度の数値としては、好ましくは１.４以下、より好ましくは１．３以下、さらに好ましくは１．２以下である。下限値は理論上１．０であるが、これに近づくほど好ましい。
【００１２】
なお、（Ａ）成分は、上記のように、吸光度と分散度を有する樹脂［（Ａ−１）成分］を含んでいれば良い。
つまり、（Ａ）成分は、上記（Ａ−１）成分と、その他の樹脂を含むものであってもよいが、特には上記（Ａ−１）成分の１種または２種以上からなるものであることが好ましい。
すなわち、特に分散度については、例えば分散度１．５以下の樹脂を２種又はそれ以上混合することによって、（Ａ）成分（混合物）としては１.５を超えるの分散度となってもかまわない。要するに、混合する際のそれぞれの樹脂の少なくとも１種の分散度が１．５以下であればよく、特には混合する樹脂のそれぞれが全て分散度１．５以下であることが好ましい。
なお、（Ａ）成分中に、分散度が１．５を超えるの樹脂を含む場合は、本発明の目的の達成される範囲内とされる。
吸光度については、（Ａ）成分は、少なくとも（Ａ−１）成分を１種含んでいればよいが、（Ａ）成分全体として、上記した１．０（１／μｍ）以下の値を満足することが好ましい。
【００１３】
なお、本発明の（Ａ）成分の質量平均分子量（Ｍｗ；ゲルパーミネーションクロマトグラフィによるポリスチレン換算基準）は、２０００〜５００００程度、好ましくは３０００〜３００００程度、より好ましくは５０００〜１５０００程度の該樹脂が適度なアルカリ可溶性を有し、良好なレジストパターンを形成でき、また良好なフローレートを有するので、好ましい。
また、（Ａ−１）成分の好ましい範囲も同様である。
【００１４】
また、（Ａ−１）成分は、以下の様なガラス転移点（Ｔｇ）を有することが好ましく、小さい分散度により、これを実現することができる。
すなわち、従来のＡｒＦレジスト用の樹脂としては、（α−低級アルキル）アクリル酸エステルから誘導される構成単位（以下、構成単位（ａ）と略記することがある）を含むものがある。なお、構成単位（ａ）において、α−低級アルキルアクリル酸のα炭素原子に結合した低級アルキル基としては、直鎖状でも分岐状でもよく、好ましくは炭素原子数１〜５のアルキル基、より好ましくは炭素原子数１のメチル基が挙げられる。
【００１５】
構成単位（ａ）を含む樹脂として、より具体的には、下記（イ）〜（ハ）の３種が挙げられる。
（イ）アクリル酸エステルから誘導される構成単位（以下、構成単位（ａａ）と略記することがある）のみからなるフルアクリル酸エステル単位の重合体、
（ロ）α−低級アルキルアクリル酸エステルから誘導される構成単位（以下、構成単位（ｍａ）と略記することがある）のみからなるフルα−低級アルキルアクリル酸エステル単位の重合体、
（ハ）構成単位（ａａ）と構成単位（ｍａ）とからなるアクリル酸エステル・α−低級アルキルアクリル酸エステル単位の共重合体。  
【００１６】
そして、前記（イ）の重合体のＴｇは約１１０〜１４０℃、前記（ロ）の重合体のＴｇは約１４０〜１８０℃であり、前記（ハ）の共重合体のＴｇはその間の数値となる。
そして、本発明においては、（Ａ）成分が構成単位（ａ）を含むことが好ましい。
本発明において、（Ａ）成分に用いる分散度が１．５以下の樹脂（Ａ−１）は、上述のような、分散度が１．５を越える従来の樹脂であって、同じＭｗを有している樹脂に比べて、Ｔｇが１０〜３０℃位上昇していることが確認されている。そして、そのＴｇの上昇効果は前記（イ）、（ロ）及び（ハ）において、同様に共通していることも確認されている。
従って、（Ａ−１）成分は、Ｔｇが、好ましくは１２０℃以上、より好ましくは１３５℃以上であることにより特徴づけることができる。なお、より好ましくは（Ａ）成分全体のＴｇが１２０℃以上であることである。
Ｔｇの上限としては、樹脂の分解点以下であれば特に制限はないが、約２００℃以下、好ましくは１８０℃以下、より好ましくは１６０℃以下であることが好ましい。このようなＴｇを有することにより、ＰＥＢマージンやレジスト耐熱性が向上する。
特に、サーマルフロープロセスにおける制御性向上の点から、本発明においては、（Ａ）成分［好ましくは（Ａ−１）成分］において、（イ）の樹脂、（ハ）の樹脂を用いることが好ましく、特に（ハ）の樹脂が好ましい。
また、（Ａ）成分［好ましくは（Ａ−１）成分］において、構成単位（ｍａ）を２０モル％以上有することが好ましい。
また、（Ａ）成分［好ましくは（Ａ−１）成分］において、構成単位（ａａ）を４０モル％以上有することが好ましい。
また、（ハ）の樹脂の場合には、（Ａ）成分［好ましくは（Ａ−１）成分］において、特には構成単位（ａａ）の割合が４０〜８０モル％、特には５０〜７０モル％、構成単位（ｍａ）の割合が６０〜２０モル％、特には３０〜５０モル％であると好ましい。
【００１７】
（Ａ）成分における酸解離性溶解抑制基は、露光前は（Ａ）成分全体をアルカリ不溶とするアルカリ溶解抑制性を有すると同時に露光後は（Ｂ）成分から発生した酸の作用により解離することにより、（Ａ）成分全体をアルカリ可溶性へ変化させるものであればよく、特に限定されず、これまで公知のものを使用することができる。
このような酸解離性溶解抑制基としては、例えば、従来、ＡｒＦエキシマレーザー用のレジスト組成物に用いられている（メタ）アクリル酸系樹脂等に用いられているものを１種又は２種以上を任意に組み合わせて使用可能であり、具体的には、鎖状アルコキシアルキル基、第３級アルキルオキシカルボニル基、第３級アルキル基、第３級アルコキシカルボニルアルキル基及び環状エーテル基等が挙げられる。
【００１８】
鎖状アルコキシアルキル基としては、１−エトキシエチル基、１−メトキシメチルエチル基、１−イソプロポキシエチル基、１−メトキシプロピル基、１−ｎ−ブトキシエチル基などが挙げられる。
第３級アルキルオキシカルボニル基としては、ｔｅｒｔ-ブチルオキシカルボニル基、ｔｅｒｔ-アミルオキシカルボニル基などが挙げられる。
第３級アルキル基としては、ｔｅｒｔ−ブチル基、ｔｅｒｔ-アミル基などの分岐鎖状第３級アルキル基、２−メチル−アダマンチル基、２−エチルアダマンチル基などの脂肪族多環式基含有第３級アルキル基、１−メチルシクロペンチル基、１−エチルシクロペンチル基、１−メチルシクロヘキシル基、１−エチルシクロヘキシル基などの脂肪族単環式基含有第３級アルキル基などが挙げられる。
第３級アルコキシカルボニルアルキル基としては、ｔｅｒｔ-ブチルオキシカルボニルメチル基、ｔｅｒｔ-アミルオキシカルボニルメチル基などが挙げられる。
環状エーテル基としては、テトラヒドロピラニル基、テトラヒドロフラニル基などが挙げられる。
【００１９】
これらの中でも第３級アルキル基が好ましく、さらには脂肪族単環式又は多環式基含有第３級アルキル基がより好ましい。
【００２０】
ここで、脂肪族単環式基、脂肪族多環式基は、芳香族性を持たない単環式基または多環式基を示す。特に好ましくは脂膨族多環式基である。脂肪族単環式基、脂肪族多環式基は炭素、及び水素からなる基であることに限定はされず、置換基を有しても良いが、炭化水素基であることが好ましい。また、炭化水素基は飽和または不飽和のいずれでもよいが、通常は飽和であることが好ましい。
【００２１】
脂肪族多環式基としては、ＡｒＦレジストにおいて多数提案されているものの中から任意に選択して用いることができる。具体的には、ビシクロアルカン、トリシクロアルカン、テトラシクロアルカンなどとして、アダマンタン、ノルボルナン、イソボルナン、トリシクロデカン、テトラシクロドデカンなどのポリシクロアルカンから１個又は複数の水素原子を除いた基が挙げられる。中でもアダマンチル基、ノルボルニル基、テトラシクロデカニル基が工業上好ましい。
さらに、前記脂肪族多環式基含有第３級アルキル基としては、（α−低級アルキル）アクリル酸エステルのエステル部分と結合する炭素原子が第３級アルキル基を形成した脂肪族多環式基含有第３級アルキル基が好ましい。
【００２２】
このような酸解離性溶解抑制基は、通常、樹脂の側鎖に結合し、具体的には、カルボン酸エステルから誘導される構成単位のエステル部に結合していることが好ましい。中でも、（α−低級アルキル）アクリル酸エステルから誘導される構成単位のエステル部に結合していることが好ましく、この場合、（Ａ）成分は、構成単位（ａ）を含む樹脂となる。
【００２３】
・構成単位（ａ−１）
（Ａ）成分［好ましくは（Ａ−１）成分］は、構成単位（ａ）として、酸解離性溶解抑制基含有（α−低級アルキル）アクリル酸エステルから誘導される構成単位（ａ−１）を含むことが好ましい。
構成単位（ａ−１）としては、下記一般式（Ｉ）、（ＩＩ）及び（ＩＩＩ）で表される、脂肪族多環式基含有第３級アルキル基を有する構成単位からなる群から選択される少なくとも１種を含むものが、耐ドライエッチング性に優れ、高解像性に優れ好ましい。
【００２４】
【化１】
2006003781.tif 000002
【００２５】
【化２】
2006003781.tif 000003
【００２６】
【化３】
2006003781.tif 000004
【００２７】
上記式（Ｉ）〜（ＩＩＩ）中、Ｒは水素原子又は低級アルキル基、Ｒ１は低級アルキル基、Ｒ２及びＲ３はそれぞれ独立して低級アルキル基、Ｒ４は第３級アルキル基である。
Ｒの低級アルキル基としては、直鎖状でも分岐状でもよく、好ましくは炭素原子数１〜５のアルキル基、より好ましくは炭素原子数１のメチル基が挙げられる。
Ｒ１、Ｒ２、Ｒ３の低級アルキル基としては、直鎖状でも分岐状でもよく、好ましくは炭素原子数１〜５のアルキル基、より好ましくは炭素原子数１〜２のメチル基やエチル基が挙げられる。
Ｒ４の第３級アルキル基としては、ｔｅｒｔ−ブチル基、ｔｅｒｔ-アミル基などの分岐鎖状第３級アルキル基が挙げられる。
【００２８】
これらの中でも、一般式（Ｉ）で表される構成単位、さらにその中でも２−メチルアダマンチル基、２−エチルアダマンチル基等の２−低級アルキルアダマンチル基を有する（α−低級アルキル）アクリル酸エステルから誘導される構成単位を有すると、優れたレジストパターンが得られることから好ましい。
【００２９】
・構成単位（ａ−２）
（Ａ）成分［好ましくは（Ａ−１）成分］は、さらに、構成単位（ａ）として、前記構成単位（ａ−１）に加えて、ラクトン含有脂肪族単環又は多環式基含有（α−低級アルキル）アクリル酸エステルから誘導される構成単位（ａ−２）を有すると、レジスト膜と基板の密着性を高めたり、現像液との親水性を高めることができ、微細なレジストパターンにおいても膜はがれ等が起こらず、好ましい。
ここで、脂肪族単環式基、脂肪族多環式基は、上述の様に芳香族性を持たない環構造を示す。
また、ラクトン含有脂肪族単環又は多環式基とは、ラクトン環からなる単環式基またはラクトン環を有する多環式基である。なお、このときラクトン環とは、−ＣＯ−Ｏ−構造を含むひとつの環を示し、これをひとつの目の環として数える。したがって、ここではラクトン環のみの場合はラクトン含有単環式基、さらに他の環構造を有する場合は、その構造に関わらずラクトン含有多環式基と称する。
【００３０】
構成単位（ａ−２）におけるラクトン含有脂肪族単環式基としては、γ−ブチロラクトンから水素原子１つを除いた基が挙げられる。構成単位（ａ−２）における脂肪族多環式基としては、構成単位（ａ−１）において例示したものと同様の多数の多環式基から適宜選択して用いることができる。好ましくは、次のような構造式を有するラクトン含有ポリシクロアルカンから水素原子を１つを除いた基が挙げられる。
【００３１】
【化４】
2006003781.tif 000005
【００３２】
構成単位（ａ−２）としては、ラクトン含有脂肪族単環式基又は脂肪族多環式基を含む（α−低級アルキル）アクリル酸エステルから誘導される次の一般式（ＩＶ）、（Ｖ）、（ＶＩ）、（ＶＩＩ）及び（ＶＩＩＩ）で表される構成単位が好ましいものとして挙げられる。
【００３３】
【化５】
2006003781.tif 000006
（式中、Ｒは前記に同じであり、Ｒ５は、水素原子又は低級アルキル基であり、ｋは１乃至４の整数である。）
Ｒ５としては、直鎖状でも分岐状でもよく、好ましくは炭素原子数１〜５、より好ましくは１〜３のアルキル基が挙げられる。
【００３４】
【化６】
2006003781.tif 000007
（Ｒは前記に同じである。）
【００３５】
【化７】
2006003781.tif 000008
（Ｒは前記に同じである。）
【００３６】
【化８】
2006003781.tif 000009
（Ｒは前記に同じであり、oは０又は１である。） 
【００３７】
【化９】
2006003781.tif 000010
（Ｒは前記に同じである。）
【００３８】
これらの中でも、一般式（ＩＶ）、（Ｖ）、及び（ＶＩ）で表される構成単位が、特には、一般式（ＩＶ）で表される構成単位が、得られた（Ａ−１）成分の単分散化に適しており、フロー制御性、解像性、ＰＥＢマージンに優れるため、最も好ましい。
一般式（ＩＶ）のより好ましいものとしては、次の一般式（ＩＸ）が挙げられる。
【００３９】
【化１０】
2006003781.tif 000011
（Ｒは前記に同じである。）
【００４０】
・構成単位（ａ−３）
また、（Ａ）成分［好ましくは（Ａ−１）成分］は、構成単位（ａ）として、前記構成単位（ａ−１）に加えて、或いは前記構成単位（ａ−１）単位及び構成単位（ａ−２）に加えて、極性基含有脂肪族炭化水素基を含む（α−低級アルキル）アクリル酸エステルから誘導される構成単位（ａ−３）を有すると、（Ａ）成分全体の現像液との親水性が高まり、露光部でアルカリ溶解性が向上する。従って、解像性の向上に寄与する。
極性基としては、水酸基、シアノ基等が挙げられるが、水酸基が好ましい。
脂肪族炭化水素基としては、炭素数１〜１０の直鎖状又は分岐状の炭化水素基（アルキレン基）や脂肪族多環式基が挙げられる。なお、ここでの「脂肪族」は上述の場合と同様芳香族性を持たないものを示す。構成単位（ａ−３）における脂肪族多環式基としては、構成単位（ａ−１）において例示したものと同様の多数の多環式基から適宜選択して用いることができる。
【００４１】
構成単位（ａ−３）としては、極性基含有脂肪族炭化水素基における該炭化水素基が炭素数１〜１０の鎖状炭化水素基のときは、（α−低級アルキル）アクリル酸のヒドロキシエチルエステルから誘導される構成単位、該炭化水素基が脂肪族多環式基のときは、下記一般式（Ｘ）で表される構成単位が好ましいものとして挙げられる。
【００４２】
【化１１】
2006003781.tif 000012
（式中、Ｒは前記に同じであり、ｎは１乃至３の整数である）
【００４３】
これらの中でも、ｎの数が１であり、水酸基がアダマンチル基の３位に結合しているものが好ましい。
【００４４】
なお、各構成単位の割合は、構成単位（ａ−１）が３０〜６０モル％、好ましくは３０〜５０モル％の範囲であると解像性に優れ好ましい。構成単位（ａ−２）が２０〜６０モル％、好ましくは２０〜５０モル％の範囲であると解像性に優れ好ましい。構成単位（ａ−３）が０〜５０モル％の範囲、好ましくは１０〜４０モル％の範囲であるとレジストパターン形状に優れ好ましい。
【００４５】
・構成単位（ａ−４）
また、（Ａ）成分［好ましくは（Ａ−１）成分］は、構成単位（ａ−４）として、前記構成単位（ａ−１）、（ａ−２）、（ａ−３）以外の、脂肪族多環式基を含む（α−低級アルキル）アクリル酸エステルから誘導される構成単位を含んでもよい。
ここで、構成単位（ａ−１）、（ａ−２）、（ａ−３）以外とは、これらと重複しないという意味であり、脂肪族多環式基としては、前記した（ａ−１）、（ａ−２）、（ａ−３）におけるものと同様な多数の脂肪族多環式基が挙げられる。このような構成単位（ａ−４）は、これまでＡｒＦポジレジスト材料として多数のものが知られているが、特には、トリシクロデカニル（メタ）アクリレート、アダマンチル（メタ）アクリレート、テトラシクロデカニル（メタ）アクリレートから選ばれる少なくとも１種から誘導される単位が工業上入手しやすい点で好ましい。
なお、これらの構成単位を以下に構造式として示す。
【００４６】
【化１２】
2006003781.tif 000013
（Ｒは前記に同じである。）
【００４７】
【化１３】
2006003781.tif 000014
（Ｒは前記に同じである。）
【００４８】
【化１４】
2006003781.tif 000015
（Ｒは前記に同じである。）
【００４９】
なお、４元系とする場合の各単位の割合は、構成単位（ａ−１）が２５〜５０モル％、好ましくは３０〜４０モル％の範囲であり、構成単位（ａ−２）が２５〜５０モル％、好ましくは３０〜４０モル％の範囲であり、構成単位（ａ−３）が１０〜３０モル％、好ましくは１０〜２０モル％の範囲であり、構成単位（ａ−４）が５〜２５モル％、好ましくは１０〜２０モル％の範囲である場合が、孤立パターンの焦点深度幅を向上させ、近接効果の低減が可能であることから、好ましい。なお、この範囲を逸脱すると解像性が低下するといった不具合があり好ましくない。
【００５０】
・（Ａ−１）成分の合成法について
本発明において、（Ａ−１）成分は、リビング・ラジカル重合法により合成される樹脂であるであることが好ましい。
従来の最もよく知られた慣用的な合成法はフリーラジカル重合である。しかし、フリーラジカル重合では、例えば、特開２００１−４８９３１号公報にあるように、狭（単）分散化できても１．８程度であり、それ以上の単分散化は困難であった。
また、リビング・アニオン重合という方法も知られている。しかし、リビング・アニオン重合では、例えばブチルリチウムのような触媒が用いられるが、ある種のモノマーに対しては、触媒が失括して連鎖反応が進行しない（モノマー選択性）という問題がある。より詳しくは、前記構成単位（ａ−２）に含まれる、γ−ブチロラクトン残基を含有するモノマーや、構成単位（ａ−３）に含まれる、水酸基を含有するモノマーを用いると、前記触媒が、エチレン性二重結合よりも、それらのカルボニル基や水酸基を優先的に攻撃するため、重合反応が進行しない。
これに対し、リビング・ラジカル重合では、リビング・アニオン重合に見られるモノマー選択性の問題がなく、広くモノマーが選択できる。また、フリーラジカル重合に比べて大幅に単分散化できる。
従って、本発明においては、（Ａ−１）成分の各構成単位として、上述したリビング・アニオン重合では用いることが困難な、構成単位（ａ−２）に含まれるγ−ブチロラクトン残基や構成単位（ａ−３）に含まれる水酸基を含む場合に、特にリビング・ラジカル重合における長所が発揮される。
【００５１】
リビング・ラジカル重合は、Macromolecular Symposia 1999, 143, 291やMacromolecules 2000, 34, 402等の文献に記載されるように、活性・不活性サイクルを制御する媒体物としてＳ＝Ｃ−Ｚ−ＳＲ’［式中、Ｚはアリール基を表し、Ｒ’はアルキル基を表す］で表されるジチオ化合物を用いる重合法であるReversible Addition Fragmentation chain Transfer polymerization(RAFT)にて行なうことができる。
具体的には、フリーラジカル重合において、上記ジチオ化合物を用いて重合行えばよく、より具体的には、各モノマーと重合開始剤と上記ジチオ化合物を有機溶剤に溶解し加熱・攪拌等により反応させればよい。重合の際の温度や時間はフリーラジカル重合とほぼ同様でよいし、目的とする構成単位を有する重合体やその質量平均分子量などにより適宜調整すればよい。
このようにして得られる（Ａ−１）成分のＭｗ、分散度（Ｍｗ／Ｍｎ）は、ポリスチレン換算基準のゲルパーミネーションクロマトグラフィにより求めることができる。
また、（Ａ）成分を構成する１種また２種以上の樹脂の全てがリビング・ラジカル重合による合成される樹脂であることが好ましい。
【００５２】
（Ｂ）成分
（Ｂ）成分は、従来の化学増幅型レジスト組成物において使用されている公知の酸発生剤から特に限定せずに用いることができる。
このような酸発生剤としては、これまで、ヨードニウム塩やスルホニウム塩などのオニウム塩系酸発生剤、オキシムスルホネート系酸発生剤、ビスアルキルまたはビスアリールスルホニルジアゾメタン類、ポリ（ビススルホニル）ジアゾメタン類、ジアゾメタンニトロベンジルスルホネート類などのジアゾメタン系酸発生剤、イミノスルホネート系酸発生剤、ジスルホン系酸発生剤など多種のものが知られている。
オニウム塩系酸発生剤の具体例としては、ジフェニルヨードニウムのトリフルオロメタンスルホネートまたはノナフルオロブタンスルホネート、ビス（４−ｔｅｒｔ−ブチルフェニル）ヨードニウムのトリフルオロメタンスルホネートまたはノナフルオロブタンスルホネート、トリフェニルスルホニウムのトリフルオロメタンスルホネート、そのヘプタフルオロプロパンスルホネートまたはそのノナフルオロブタンスルホネート、トリ（４−メチルフェニル）スルホニウムのトリフルオロメタンスルホネート、そのヘプタフルオロプロパンスルホネートまたはそのノナフルオロブタンスルホネート、ジメチル（４−ヒドロキシナフチル）スルホニウムのトリフルオロメタンスルホネート、そのヘプタフルオロプロパンスルホネートまたはそのノナフルオロブタンスルホネート、モノフェニルジメチルスルホニウムのトリフルオロンメタンスルホネート、そのヘプタフルオロプロパンスルホネートまたはそのノナフルオロブタンスルホネート、ジフェニルモノメチルスルホニウムのトリフルオロメタンスルホネート、そのヘプタフルオロプロパンスルホネートまたはそのノナフルオロブタンスルホネート、（４−メチルフェニル）ジフェニルスルホニウムのトリフルオロメタンスルホネート、そのヘプタフルオロプロパンスルホネートまたはそのノナフルオロブタンスルホネート、（４−メトキシフェニル）ジフェニルスルホニウムのトリフルオロメタンスルホネート、そのヘプタフルオロプロパンスルホネートまたはそのノナフルオロブタンスルホネート、トリ（４−ｔｅｒｔ−ブチル）フェニルスルホニウムのトリフルオロメタンスルホネート、そのヘプタフルオロプロパンスルホネートまたはそのノナフルオロブタンスルホネートなどが挙げられる。
【００５３】
オキシムスルホネート系酸発生剤の具体例としては、α−（メチルスルホニルオキシイミノ）−フェニルアセトニトリル、α−（メチルスルホニルオキシイミノ）−ｐ−メトキシフェニルアセトニトリル、α−（トリフルオロメチルスルホニルオキシイミノ）−フェニルアセトニトリル、α−（トリフルオロメチルスルホニルオキシイミノ）−ｐ−メトキシフェニルアセトニトリル、α−（エチルスルホニルオキシイミノ）−ｐ−メトキシフェニルアセトニトリル、α−（プロピルスルホニルオキシイミノ）−ｐ−メチルフェニルアセトニトリル、α−（メチルスルホニルオキシイミノ）−ｐ−ブロモフェニルアセトニトリルなどが挙げられる。これらの中で、α−（メチルスルホニルオキシイミノ）−ｐ−メトキシフェニルアセトニトリルが好ましい。  
【００５４】
ジアゾメタン系酸発生剤のうち、ビスアルキルまたはビスアリールスルホニルジアゾメタン類の具体例としては、ビス（イソプロピルスルホニル）ジアゾメタン、ビス（ｐ−トルエンスルホニル）ジアゾメタン、ビス（１，１−ジメチルエチルスルホニル）ジアゾメタン、ビス（シクロヘキシルスルホニル）ジアゾメタン、ビス（２，４−ジメチルフェニルスルホニル）ジアゾメタン等が挙げられる。
また、ポリ（ビススルホニル）ジアゾメタン類としては、例えば、以下に示す構造をもつ１，３−ビス（フェニルスルホニルジアゾメチルスルホニル）プロパン（化合物Ａ、分解点１３５℃）、１，４−ビス（フェニルスルホニルジアゾメチルスルホニル）ブタン（化合物Ｂ、分解点１４７℃）、１，６−ビス（フェニルスルホニルジアゾメチルスルホニル）ヘキサン（化合物Ｃ、融点１３２℃、分解点１４５℃）、１，１０−ビス（フェニルスルホニルジアゾメチルスルホニル）デカン（化合物Ｄ、分解点１４７℃）、１，２−ビス（シクロヘキシルスルホニルジアゾメチルスルホニル）エタン（化合物Ｅ、分解点１４９℃）、１，３−ビス（シクロヘキシルスルホニルジアゾメチルスルホニル）プロパン（化合物Ｆ、分解点１５３℃）、１，６−ビス（シクロヘキシルスルホニルジアゾメチルスルホニル）ヘキサン（化合物Ｇ、融点１０９℃、分解点１２２℃）、１，１０−ビス（シクロヘキシルスルホニルジアゾメチルスルホニル）デカン（化合物Ｈ、分解点１１６℃）などを挙げることができる。
【００５５】
【化１５】
2006003781.tif 000016
【００５６】
本発明においては、中でも、（Ｂ）成分としてフッ素化アルキルスルホン酸イオンをアニオンとするオニウム塩を用いることが好ましい。
【００５７】
（Ｂ）成分としては、１種の酸発生剤を単独で用いてもよいし、２種以上を組み合わせて用いてもよい。
（Ｂ）成分の含有量は、（Ａ）成分１００質量部に対し、０．５〜３０質量部、好ましくは１〜１０質量部とされる。上記範囲より少ないとパターン形成が十分に行われないおそれがあり、上記範囲を超えると均一な溶液が得られにくく、保存安定性が低下する原因となるおそれがある。
【００５８】
（Ｄ）含窒素有機化合物
本発明のポジ型レジスト組成物には、レジストパターン形状、引き置き経時安定性などを向上させるために、さらに任意の成分として、含窒素有機化合物（Ｄ）（以下、（Ｄ）成分という）を配合させることができる。
この（Ｄ）成分は、既に多種多様なものが提案されているので、公知のものから任意に用いれば良いが、アミン、特に第２級低級脂肪族アミンや第３級低級脂肪族アミンが好ましい。
ここで、低級脂肪族アミンとは炭素数５以下のアルキルまたはアルキルアルコールのアミンを言い、この第２級や第３級アミンの例としては、トリメチルアミン、ジエチルアミン、トリエチルアミン、ジ−ｎ−プロピルアミン、トリ−ｎ−プロピルアミン、トリペンチルアミン、ジエタノールアミン、トリエタノールアミン、トリイソプロパノールアミンなどが挙げられるが、特にトリエタノールアミンのような第３級アルカノールアミンが好ましい。
これらは単独で用いてもよいし、２種以上を組み合わせて用いてもよい。
（Ｄ）成分は、（Ａ）成分１００質量部に対して、通常０．０１〜５．０質量部の範囲で用いられる。
【００５９】
（Ｅ）成分
また、前記（Ｄ）成分との配合による感度劣化を防ぎ、またレジストパターン形状、引き置き安定性等の向上の目的で、さらに任意の成分として、有機カルボン酸又はリンのオキソ酸若しくはその誘導体（Ｅ）（以下、（Ｅ）成分という）を含有させることができる。なお、（Ｄ）成分と（Ｅ）成分は併用することもできるし、いずれか１種を用いることもできる。
有機カルボン酸としては、例えば、マロン酸、クエン酸、リンゴ酸、コハク酸、安息香酸、サリチル酸などが好適である。
リンのオキソ酸若しくはその誘導体としては、リン酸、リン酸ジ−ｎ−ブチルエステル、リン酸ジフェニルエステルなどのリン酸又はそれらのエステルのような誘導体、ホスホン酸、ホスホン酸ジメチルエステル、ホスホン酸−ジ−ｎ−ブチルエステル、フェニルホスホン酸、ホスホン酸ジフェニルエステル、ホスホン酸ジベンジルエステルなどのホスホン酸及びそれらのエステルのような誘導体、ホスフィン酸、フェニルホスフィン酸などのホスフィン酸及びそれらのエステルのような誘導体が挙げられ、これらの中で特にホスホン酸が好ましい。
（Ｅ）成分は、（Ａ）成分１００質量部当り０．０１〜５．０質量部の割合で用いられる。
【００６０】
架橋剤（Ｆ）
本発明のポジ型レジスト組成物を、サーマルフロー処理を含むサーマルフロープロセスに使用する場合、本発明のポジ型レジスト組成物は、さらに架橋剤（Ｆ）（以下、（Ｆ）成分という）を含有してもよい。
（Ｆ）成分としては、サーマルフロー処理に好適な化学増幅型レジスト組成物における架橋剤成分として知られているものを適宜使用することができる。
具体的には、（Ｆ）成分として、少なくとも２個の架橋性のビニルエーテル基を有する化合物を用いることができ、アルキレングリコールやジアルキレングリコール、トリアルキレングリコールなどのポリオキシアルキレングリコールや、トリメチロールプロパン、ペンタエリトリット、ペンタグリコールなどの多価アルコールの少なくとも２個の水酸基をビニルエーテル基で置換した化合物を用いることができる。好ましい（Ｅ）成分の具体例としては、シクロヘキシルジメタノールジビニルエーテルが挙げられる。
（Ｆ）成分は単独で用いてもよいし、２種以上を組み合わせて用いてもよい。
（Ｆ）成分を用いる場合、（Ｆ）成分は、（Ａ）成分に対して、通常０．１〜２５質量％、好ましくは１〜１５質量％の範囲で用いられる。
【００６１】
有機溶剤
本発明のポジ型レジスト組成物は、材料を有機溶剤に溶解させて製造することができる。
有機溶剤としては、使用する各成分を溶解し、均一な溶液とすることができるものであればよく、従来、化学増幅型レジストの溶剤として公知のものの中から任意のものを１種または２種以上適宜選択して用いることができる。
【００６２】
例えば、γ−ブチロラクトン、アセトン、メチルエチルケトン、シクロヘキサノン、メチルイソアミルケトン、２−ヘプタノンなどのケトン類や、エチレングリコール、エチレングリコールモノアセテート、ジエチレングリコール、ジエチレングリコールモノアセテート、プロピレングリコール、プロピレングリコールモノアセテート、ジプロピレングリコール、またはジプロピレングリコールモノアセテートのモノメチルエーテル、モノエチルエーテル、モノプロピルエーテル、モノブチルエーテルまたはモノフェニルエーテルなどの多価アルコール類およびその誘導体や、ジオキサンのような環式エーテル類や、乳酸メチル、乳酸エチル（ＥＬ）、酢酸メチル、酢酸エチル、酢酸ブチル、ピルビン酸メチル、ピルビン酸エチル、メトキシプロピオン酸メチル、エトキシプロピオン酸エチルなどのエステル類などを挙げることができる。
これらの有機溶剤は単独で用いてもよく、２種以上の混合溶剤として用いてもよい。
【００６３】
また、プロピレングリコールモノメチルエーテルアセテート（ＰＧＭＥＡ）と極性溶剤とを混合した混合溶媒は好ましい。その配合比（質量比）は、ＰＧＭＥＡと極性溶剤との相溶性等を考慮して適宜決定すればよいが、好ましくは１：９〜９：１、より好ましくは２：８〜６：４の範囲内とすることが好ましい。
より具体的には、極性溶剤としてＥＬを配合する場合は、ＰＧＭＥＡ：ＥＬの質量比が好ましくは８：２〜２：８、より好ましくは７：３〜３：７であると好ましい。
また、有機溶剤として、その他には、ＰＧＭＥＡ及びＥＬの中から選ばれる少なくとも１種とγ−ブチロラクトンとの混合溶剤も好ましい。この場合、混合割合としては、前者と後者の質量比が好ましくは７０：３０〜９５：５とされる。
有機溶剤の使用量は特に限定しないが、基板等に塗布可能な濃度で、塗布膜厚に応じて適宜設定されるものであるが、一般的にはレジスト組成物の固形分濃度２〜２０質量％、好ましくは５〜１５質量％の範囲内となる様に用いられる。
【００６４】
その他の任意成分
本発明のポジ型レジスト組成物には、さらに所望により混和性のある添加剤、例えばレジスト膜の性能を改良するための付加的樹脂、塗布性を向上させるための界面活性剤、溶解抑制剤、可塑剤、安定剤、着色剤、ハレーション防止剤などを適宜、添加含有させることができる。
【００６５】
本発明のポジ型レジスト組成物は、サーマルフロープロセスに用いると、感度、解像性、レジストパターンも良好な特性のまま、フロー時のパターンサイズの制御性が良好あり、小さいフローレートを有するという特性を有する。そのため、サーマルフロープロセス用ポジ型レジスト組成物として好適である。
【００６６】
［レジストパターンの形成方法］
本発明に係るサーマルフロー処理を有するパターン形成方法は、ポジ型レジスト組成物を基板上に塗布し、プレべークし、選択的に露光した後、ＰＥＢ（露光後加熱）を施し、アルカリ現像してレジストパターンを形成した後、サーマルフロー処理を行うことを特徴とするものである。本明細書においては、パターン形成後、加熱してパターンを狭小化させる工程を、サーマルフロー処理という。
以下、詳細に説明する。
【００６７】
まずシリコンウェーハ等の基板上に、本発明のポジ型レジスト組成物をスピンナーなどで塗布した後、プレベークを行う。
次いで、露光装置などを用い、ポジ型レジスト組成物の塗膜に対して、所望のマスクパターンを介して選択的に露光を行った後、ＰＥＢ（露光後加熱）を行う。続いて、アルカリ現像液を用いて現像処理した後、リンス処理を行って、基板上の現像液および該現像液によって溶解したレジスト組成物を洗い流し、乾燥させる。
ここまでの工程は、周知の手法を用いて行うことができる。操作条件等は、使用するポジ型レジスト組成物の組成や特性に応じて適宜設定することが好ましい。
露光は、好ましくはＡｒＦエキシマレーザーを用いて行うが、ＫｒＦエキシマレーザーレジスト、電子線レジスト、Ｘ線レジストやＥＵＶ（極端紫外光）等にも有用である。
なお、基板とレジスト組成物の塗膜との間に、有機系または無機系の反射防止膜を設けることもできる。
【００６８】
次いで、このようにして形成されたレジストパターンにサーマルフロー処理を施してレジストパターンを狭小化する。
サーマルフロー処理は、レジストパターンを１回以上、加熱することによって行われる。加熱の回数を多くした方が、単位温度当たりのレジストパターンサイズの変化量（以下、フローレートということもある）が小さくなるので好ましいが、工程数が増え、処理に要する時間が長くなって、スループットが悪化する面もある。
ここで、サーマルフロー処理におけるフローレートが小さい方が、狭小化されたレジストパターンにおける、ウエーハ上のパターン寸法の面内均一性が高く、レジストパターンの断面形状も優れたものとなる。レジスト膜厚が１０００ｎｍ以下であれば、膜厚によるフローレートへの影響はほとんど無い。
【００６９】
サーマルフロー処理における加熱温度は１００〜２００℃、好ましくは１１０〜１８０℃の範囲から、レジストパターンの組成に応じて選択される。加熱を２回以上行う場合、第２回目以降の加熱は、第１回目の加熱と同じ温度またはそれ以上の温度で行う。
加熱時間は、スループットに支障がなく、所望のレジストパターンサイズが得られる範囲であればよく、特に制限されないが、通常は、各回の加熱を３０〜２７０秒間の範囲内とするのが好ましく、より好ましくは６０〜１２０秒間の範囲内とする。
【００７０】
サーマルフロー処理を有するレジストパターン形成方法は、通常の方法では形成が困難である、微細なレジストホールパターンの形成に好適に用いられる。
【００７１】
本発明においては、サーマルフロープロセスにおいて、感度、解像性、レジストパターンも良好な特性のまま、フロー時のパターンサイズの制御性を向上させることができる。
そのため、例えば加熱温度の変動に伴いパターンサイズが大きく変動したり、パターン寸法の面内均一性が低い等の問題を解決することができる。
【実施例】
【００７２】
（実施例１）
下記材料を混合して、固形分濃度１０質量％のポジ型レジスト組成物を製造した。
【００７３】
（Ａ）成分：下記重合体（Ａ１）  １００質量部
【００７４】
重合体（Ａ１）：下記化学式（１）、（２）、（３）で表されるモノマーを、４０モル％：４０モル％：２０モル％の割合でリビング・ラジカル重合によって重合させた重合体であって、分散度が１．３８、質量平均分子量が９２００、Ｔｇが１４５℃のもの。また、１９３ｎｍにおける吸光度は０．３２（１／μｍ）。
【００７５】
【化１６】
2006003781.tif 000017
【００７６】
（Ｂ）成分：トリフェニルスルホニウムノナフルオロブタンスルホネート  （Ａ）成分１００質量部に対して３．５質量部
【００７７】
（Ｄ）成分：トリエタノールアミン  （Ａ）成分１００質量部に対して０．１質量部
【００７８】
有機溶剤：ＰＧＭＥＡ／ＥＬ＝６／４（質量比）（Ａ）成分１００質量部に対して９３０質量部。
【００７９】
（実施例２）
（Ａ）成分を以下のものに変更した以外は、実施例１と同様にしてポジ型レジスト組成物を製造した。
【００８０】
（Ａ）成分：下記重合体（Ａ２）と、下記重合体（Ａ３）との質量比１：１の混合物（質量平均分子量：１０３００、分散度：２．１、Ｔｇ１４０℃）  １００質量部また、１９３ｎｍにおける吸光度は０．３１（１／μｍ）。
【００８１】
重合体（Ａ２）：前記化学式（１）、（２）、（３）で表されるモノマーを、４０モル％：４０モル％：２０モル％の割合でリビング・ラジカル重合によって重合させた重合体であって、分散度が１．３２、質量平均分子量が５６００、Ｔｇが１３７℃のもの。また、１９３ｎｍにおける吸光度は０．３２（１／μｍ）。
【００８２】
重合体（Ａ３）：前記化学式（１）、（２）、（３）で表されるモノマーを、４０モル％：４０モル％：２０モル％の割合でリビング・ラジカル重合によって重合させた重合体であって、分散度が１．４１、質量平均分子量が１５０００、Ｔｇが１４１℃のもの。また、１９３ｎｍにおける吸光度は０．２９（１／μｍ）。
【００８３】
（実施例３）
（Ａ）成分を以下のものに変更した以外は、実施例１と同様にしてポジ型レジスト組成物を製造した。
【００８４】
重合体（Ａ４）：下記化学式（１’）、（２’）、（３’）で表されるモノマーを、４０モル％：４０モル％：２０モル％の割合でリビング・ラジカル重合によって重合させた重合体であって、分散度が１．４６、質量平均分子量が１０９００、Ｔｇが１２７℃のもの。また、１９３ｎｍにおける吸光度は０．２８（１／μｍ）。
【００８５】
【化１７】
2006003781.tif 000018
【００８６】
（比較例１）
（Ａ）成分を以下のものに変更した以外は、実施例１と同様にしてポジ型レジスト組成物を製造した。
【００８７】
（Ａ）成分：下記重合体（Ａ５）  １００質量部
重合体（Ａ５）：前記化学式（１）、（２）、（３）で表されるモノマーを、４０モル％：４０モル％：２０モル％の割合でフリーラジカル重合によって重合させた重合体であって、分散度が２．２４、質量平均分子量が１１２００、Ｔｇが１２３℃のもの。また、１９３ｎｍにおける吸光度は０．２７（１／μｍ）。
【００８８】
（比較例２）
（Ａ）成分を以下のものに変更した以外は、実施例３と同様にしてポジ型レジスト組成物を製造した。
【００８９】
（Ａ）成分：下記重合体（Ａ６）  １００質量部
重合体（Ａ６）：前記化学式（１’）、（２’）、（３’）で表されるモノマーを、４０モル％：４０モル％：２０モル％の割合でフリーラジカル重合によって重合させた重合体であって、分散度が２．２５、質量平均分子量が１０１００、Ｔｇが９４℃のもの。また、１９３ｎｍにおける吸光度は０．３２（１／μｍ）。
【００９０】
［評価］
（デンスホールパターンによる評価）
上記実施例１、２及び比較例１のポジ型レジスト組成物について、それぞれ以下の様に評価した。
８インチのシリコンウェーハ上に、有機反射防止膜（製品名ＡＲＣ２９、ブリューワサイエンス社製）を、材料を塗布し、２０５℃、６０秒で加熱することにより、膜厚７７ｎｍに形成した基板を用意した。
ついで、ポジ型レジスト組成物を、上記基板上にスピンナーを用いて塗布し、ホットプレート上で１０５℃、９０秒間プレベークして、乾燥させることにより、膜厚３４０ｎｍのレジスト層を形成した。
【００９１】
ついで、ＡｒＦエキシマレーザー露光装置Ｎｉｋｏｎ  Ｓ−３０２（製品名、Ｎｉｋｏｎ社製、ＮＡ（開口数）＝０．６，σ＝０．７５）により、ＡｒＦエキシマレーザー（１９３ｎｍ）を、デンスホールパターン（複数のホールどうしが、所定間隔で配置されたパターン）が描かれたバイナリーレチクルを介して選択的に照射した。
そして、９０℃、９０秒間の条件でＰＥＢ処理し、さらに２３℃にて２．３８質量％テトラメチルアンモニウムヒドロキシド水溶液で６０秒間パドル現像し、その後１５秒間、純水を用いて水リンスした。振り切り乾燥を行った。その後、１００℃で６０秒間加熱して乾燥させてレジストパターンを形成した。
その結果、直径１４０ｎｍのホールパターンが、複数、１６０ｎｍの間隔で配置されたパターンを得た。
【００９２】
この様にして得られたレジストパターンについて、以下の５つの温度条件で、それぞれサーマルフロー処理を行い、ホールパターンの直径の変化を調べた。
１）１４０℃、９０秒
２）１５０℃、９０秒
３）１５５℃、９０秒
４）１６０℃、９０秒
５）１６５℃、９０秒
【００９３】
実施例１、実施例２及び比較例１についての結果を図１にグラフで示した。横軸がサーマルフロー処理の温度、縦軸はサーマルフロー処理を行った後のホールの直径の寸法を示している。この結果より、実施例１、実施例２及び比較例１のフローレートは、それぞれ１．３ｎｍ／℃、１．５ｎｍ／℃、３．８ｎｍ／℃であった。
【００９４】
実施例３と比較例２については、グラフは示していないが、プレベークを１００℃、９０秒間とし、ＰＥＢを８５℃、９０秒間に変え、さらにサーマルフロー処理を１２０℃〜１４０℃で各９０秒間、５℃づつ昇温する条件に変更し、同様なフローレートをそれぞれ求めたところ、２．１ｎｍ／℃、３．２ｎｍ／℃であった。
【００９５】
（アイソレートホールパターンによる評価）
直径１４０ｎｍのアイソレートホールパターン（ホールがひとつ形成されたパターン）を形成し、これについてサーマルフロー処理を行った以外は、デンスホールパターンによる評価と同様にして評価した。
実施例１、実施例２及び比較例１についての結果を図２にグラフで示した。横軸がサーマルフロー処理の温度、縦軸はサーマルフロー処理を行った後のホールの直径の寸法を示している。この結果より、実施例１、実施例２及び比較例１のフローレートは、それぞれ１．０ｎｍ／℃、０．９ｎｍ／℃、１．５ｎｍ／℃であった。
実施例３と比較例２については、グラフは示していないが、プレベークを１００℃、９０秒間とし、ＰＥＢを８５℃、９０秒間に変え、さらにサーマルフロー処理を１２０℃〜１４０℃で各９０秒間、５℃づつ昇温する条件に変更し、同様なフローレートをそれぞれ求めたところ、１．６ｎｍ／℃、４．１ｎｍ／℃であった。
【００９６】
図１、図２に示したグラフ及びフローレートの値からわかる様に、本発明に係る実施例１、２、３ではサーマルフロー処理後のホール寸法の温度依存性が小さく、フロー制御性が良好であることが確認できた。
【図面の簡単な説明】
【００９７】
【図１】実施例の結果を示したグラフである。
【図２】実施例の結果を示したグラフである。
【図１】
2006003781.tif 000026
【図２】
2006003781.tif 000027